【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
少なくとも２つの層を有する物品であって、（ａ）低結晶化度層および（ｂ）高結晶化度層を含み、前記物品が伸長後塑性変形を受けることができ、少なくとも一種のエチレン／α−オレフィン共重合体を含み、ここで、前記エチレン／α−オレフィン共重合体が、少なくとも５０モルパーセントのエチレンを有するブロックコポリマーであり、そして以下の基準の１つまたは複数を有する、物品。
（ａ）１．７から３．５のＭｗ／Ｍｎ、少なくとも１つの融点Ｔｍ（℃）、および密度ｄ（ｇ／ｃｍ３）を有し、ここで、このＴｍおよびｄの数値は以下の関係に相当すること：
Ｔｍ＞−２００２．９＋４５３８．５（ｄ）−２４２２．２（ｄ）２；または
（ｂ）１．７から３．５のＭｗ／Ｍｎを有し、かつ融解熱ΔＨ（Ｊ／ｇ）、および最高(tallest)のＤＳＣピークと最高(tallest)のＣＲＹＳＴＡＦピークとの間の温度差として定義されるデルタ量ΔＴ（℃）によって特徴付けられ、ここで、このΔＴおよびΔＨの数値は以下の関係を有すること：
ΔＴ＞−０．１２９９（ΔＨ）＋６２．８１（ΔＨがゼロより大きくかつ最大１３０Ｊ／ｇまでの場合）
ΔＴ≧４８℃（ΔＨが１３０Ｊ／ｇより大きい場合）
ここで、前記ＣＲＹＳＴＡＦピークは累積ポリマー(cumulative polymer)の少なくとも５％を用いて決定され、かつ前記ポリマーの５パーセント未満が特定可能なＣＲＹＳＴＡＦピークを有するならば、前記ＣＲＹＳＴＡＦ温度は３０℃である；または
（ｃ）前記エチレン／α−オレフィン共重合体の圧縮成形フィルムで測定された、３００パーセントのひずみおよび１サイクルでの弾性回復率Ｒｅ（パーセント）によって特徴付けられ、かつ密度ｄ（ｇ／ｃｍ３）を有し、ここで、前記エチレン／α−オレフィン共重合体が実質的に架橋相(cross-linked phase)を有さない場合は、前記Ｒｅおよびｄの数値は以下の関係を満たすこと：
Ｒｅ＞１４８１−１６２９（ｄ）；または
（ｄ）ＴＲＥＦを用いて分画される場合４０℃および１３０℃の間で溶離する分子画分(molecular fraction)であって、前記同じ温度の間で溶離する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体は同じコモノマー（単数または複数）を有し、かつメルトインデックス、密度、およびコモノマーモル含量（ポリマー全体に基づく）を前記エチレン／α−オレフィン共重合体のものの１０パーセント内で有すること；
（ｅ）２５℃の貯蔵弾性率Ｇ’（２５℃）および１００℃の貯蔵弾性率Ｇ’（１００℃）を有し、ここで、Ｇ’（２５℃）対Ｇ’（１００℃）の比が１：１から９：１の範囲にあること；
（ｆ）ゼロより大きく１．０までの平均ブロックインデックスおよび１．３より大きい分子量分布Ｍｗ／Ｍｎ；または
（ｇ）ＴＲＥＦを用いて分画される場合４０℃および１３０℃の間で溶離する少なくとも１つの分子画分であって、前記画分が少なくとも０．５、及び１までのブロックインデックスを有すること
【請求項２】
多層フィルムを含む物品であって、（ａ）低結晶化度ポリマーを含む低結晶化度フィルム非スキン(non-skin)層および（ｂ）少なくとも２つの層の高結晶化度フィルム層を含み、前記物品が伸長後塑性変形を受けることができ、前記低結晶化度フィルム層が少なくとも一種のエチレン／α−オレフィン共重合体を含み、ここで、前記エチレン／α−オレフィン共重合体が、少なくとも５０モルパーセントのエチレンを有するブロックコポリマーであり、そして以下の基準の１つまたは複数を有する、物品。
（ａ）１．７から３．５のＭｗ／Ｍｎ、少なくとも１つの融点Ｔｍ（℃）、および密度ｄ（ｇ／ｃｍ３）を有し、ここで、このＴｍおよびｄの数値は以下の関係に相当すること：
Ｔｍ＞−２００２．９＋４５３８．５（ｄ）−２４２２．２（ｄ）２；または
（ｂ）１．７から３．５のＭｗ／Ｍｎを有し、かつ融解熱ΔＨ（Ｊ／ｇ）、および最高のＤＳＣピークと最高のＣＲＹＳＴＡＦピークとの間の温度差として定義されるデルタ量ΔＴ（℃）によって特徴付けられ、ここで、このΔＴおよびΔＨの数値は以下の関係を有すること：
ΔＴ＞−０．１２９９（ΔＨ）＋６２．８１（ΔＨがゼロより大きくかつ最大１３０Ｊ／ｇまでの場合）
ΔＴ≧４８℃（ΔＨが１３０Ｊ／ｇより大きい場合）
ここで、前記ＣＲＹＳＴＡＦピークは累積ポリマーの少なくとも５％を用いて決定され、かつ前記ポリマーの５パーセント未満が特定可能なＣＲＹＳＴＡＦピークを有するならば、前記ＣＲＹＳＴＡＦ温度は３０℃である；または
（ｃ）前記エチレン／α−オレフィン共重合体の圧縮成形フィルムで測定された、３００パーセントのひずみおよび１サイクルでの弾性回復率Ｒｅ（パーセント）によって特徴付けられ、かつ密度ｄ（ｇ／ｃｍ３）を有し、ここで、前記エチレン／α−オレフィン共重合体が実質的に架橋相を有さない場合は、前記Ｒｅおよびｄの数値は以下の関係を満たすこと：
Ｒｅ＞１４８１−１６２９（ｄ）；または
（ｄ）ＴＲＥＦを用いて分画される場合４０℃および１３０℃の間で溶離する分子画分であって、前記同じ温度の間で溶離する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体は同じコモノマー（単数または複数）を有し、かつメルトインデックス、密度、およびコモノマーモル含量（ポリマー全体に基づく）を前記エチレン／α−オレフィン共重合体のものの１０パーセント内で有すること；
（ｅ）２５℃の貯蔵弾性率Ｇ’（２５℃）および１００℃の貯蔵弾性率Ｇ’（１００℃）を有し、ここで、Ｇ’（２５℃）対Ｇ’（１００℃）の比が１：１から９：１の範囲にあり、少なくとも１つの高結晶化度層は、プロピレンホモポリマー、エチレンおよびＣ４〜Ｃ２０α−オレフィンから選択された一種または複数のコモノマーとプロピレンとのコポリマー、エチレンホモポリマー、ならびにエチレンおよびＣ３〜Ｃ２０α−オレフィンから選択された一種または複数のコモノマーとエチレンとのコポリマーからなる群から選択されるポリマーを含むこと；
（ｆ）ゼロより大きく１．０までの平均ブロックインデックスおよび１．３より大きい分子量分布Ｍｗ／Ｍｎ；または
（ｇ）ＴＲＥＦを用いて分画される場合４０℃および１３０℃の間で溶離する少なくとも１つの分子画分であって、前記画分が少なくとも０．５、及び１までのブロックインデックスを有すること
【請求項３】
多層ラミネートを含む物品であって、（ａ）低結晶化度ポリマーを含む低結晶化度フィルムまたは不織布非スキン層および（ｂ）それぞれが独立してフィルムまたは不織布層から選択される少なくとも２つの高結晶化度層を含み、前記物品が伸長後塑性変形を受けることができ、前記低結晶化度フィルム層が少なくとも一種のエチレン／α−オレフィン共重合体を含み、前記エチレン／α−オレフィン共重合体が、少なくとも５０モルパーセントのエチレンを有するブロックコポリマーであり、そして以下の基準の１つまたは複数を有する、物品。
（ａ）１．７から３．５のＭｗ／Ｍｎ、少なくとも１つの融点Ｔｍ（℃）、および密度ｄ（ｇ／ｃｍ３）を有し、ここで、このＴｍおよびｄの数値は以下の関係に相当すること：
Ｔｍ＞−２００２．９＋４５３８．５（ｄ）−２４２２．２（ｄ）２；または
（ｂ）１．７から３．５のＭｗ／Ｍｎを有し、かつ融解熱ΔＨ（Ｊ／ｇ）、および最高のＤＳＣピークと最高のＣＲＹＳＴＡＦピークとの間の温度差として定義されるデルタ量ΔＴ（℃）によって特徴付けられ、ここで、このΔＴおよびΔＨの数値は以下の関係を有すること：
ΔＴ＞−０．１２９９（ΔＨ）＋６２．８１（ΔＨがゼロより大きくかつ最大１３０Ｊ／ｇまでの場合）
ΔＴ≧４８℃（ΔＨが１３０Ｊ／ｇより大きい場合）
ここで、前記ＣＲＹＳＴＡＦピークは累積ポリマーの少なくとも５％を用いて決定され、かつ前記ポリマーの５パーセント未満が特定可能なＣＲＹＳＴＡＦピークを有するならば、前記ＣＲＹＳＴＡＦ温度は３０℃である；または
（ｃ）前記エチレン／α−オレフィン共重合体の圧縮成形フィルムで測定された、３００パーセントのひずみおよび１サイクルでの弾性回復率Ｒｅ（パーセント）によって特徴付けられ、かつ密度ｄ（ｇ／ｃｍ３）を有し、ここで、前記エチレン／α−オレフィン共重合体が実質的に架橋相を有さない場合は、前記Ｒｅおよびｄの数値は以下の関係を満たすこと：
Ｒｅ＞１４８１−１６２９（ｄ）；または
（ｄ）ＴＲＥＦを用いて分画される場合、４０℃および１３０℃の間で溶離する分子画分であって、前記同じ温度の間で溶離する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体は同じコモノマー（単数または複数）を有し、かつメルトインデックス、密度、およびコモノマーモル含量（ポリマー全体に基づく）を前記エチレン／α−オレフィン共重合体のものの１０パーセント内で有すること；
（ｅ）２５℃の貯蔵弾性率Ｇ’（２５℃）および１００℃の貯蔵弾性率Ｇ’（１００℃）を有し、ここで、Ｇ’（２５℃）対Ｇ’（１００℃）の比が１：１から９：１の範囲にあり、前記高結晶化度層（単数または複数）は、プロピレンホモポリマー、エチレンおよびＣ４〜Ｃ２０α−オレフィンから選択された一種または複数のコモノマーとプロピレンとのコポリマー、エチレンホモポリマー、ならびにエチレンおよびＣ３〜Ｃ２０α−オレフィンから選択された一種または複数のコモノマーとエチレンとのコポリマーからなる群から選択されるポリマーを含むこと；
（ｆ）ゼロより大きく１．０までの平均ブロックインデックスおよび１．３より大きい分子量分布Ｍｗ／Ｍｎ；または
（ｇ）ＴＲＥＦを用いて分画される場合４０℃および１３０℃の間で溶離する少なくとも１つの分子画分であって、前記画分が少なくとも０．５、及び１までのブロックインデックスを有すること
【請求項４】
（ａ）低結晶化度ポリマーおよび（ｂ）高結晶化度ポリマーを含む繊維であって、前記繊維が伸長後塑性変形を受けることができ、前記低結晶化度ポリマーが少なくとも一種のエチレン／α−オレフィン共重合体を含み、ここで、前記エチレン／α−オレフィン共重合体が、少なくとも５０モルパーセントのエチレンを有するブロックコポリマーであり、そして以下の基準の１つまたは複数を有する、繊維。
（ａ）１．７から３．５のＭｗ／Ｍｎ、少なくとも１つの融点Ｔｍ（℃）、および密度ｄ（ｇ／ｃｍ３）を有し、ここで、このＴｍおよびｄの数値は以下の関係に相当すること：
Ｔｍ＞−２００２．９＋４５３８．５（ｄ）−２４２２．２（ｄ）２；または
（ｂ）１．７から３．５のＭｗ／Ｍｎを有し、かつ融解熱ΔＨ（Ｊ／ｇ）、および最高のＤＳＣピークと最高のＣＲＹＳＴＡＦピークとの間の温度差として定義されるデルタ量ΔＴ（℃）によって特徴付けられ、ここで、このΔＴおよびΔＨの数値は以下の関係を有すること：
ΔＴ＞−０．１２９９（ΔＨ）＋６２．８１（ΔＨがゼロより大きくかつ最大１３０Ｊ／ｇまでの場合）
ΔＴ≧４８℃（ΔＨが１３０Ｊ／ｇより大きい場合）
ここで、前記ＣＲＹＳＴＡＦピークは累積ポリマーの少なくとも５％を用いて決定され、かつ前記ポリマーの５パーセント未満が特定可能なＣＲＹＳＴＡＦピークを有するならば、前記ＣＲＹＳＴＡＦ温度は３０℃である；または
（ｃ）前記エチレン／α−オレフィン共重合体の圧縮成形フィルムで測定された、３００パーセントのひずみおよび１サイクルでの弾性回復率Ｒｅ（パーセント）によって特徴付けられ、かつ密度ｄ（ｇ／ｃｍ３）を有し、ここで、前記エチレン／α−オレフィン共重合体が実質的に架橋相を有さない場合は、前記Ｒｅおよびｄの数値は以下の関係を満たすこと：
Ｒｅ＞１４８１−１６２９（ｄ）；または
（ｄ）ＴＲＥＦを用いて分画される場合、４０℃および１３０℃の間で溶離する分子画分であって、前記同じ温度の間で溶離する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体は同じコモノマー（単数または複数）を有し、かつメルトインデックス、密度、およびコモノマーモル含量（ポリマー全体に基づく）を前記エチレン／α−オレフィン共重合体のものの１０パーセント内で有すること；
（ｅ）２５℃の貯蔵弾性率Ｇ’（２５℃）および１００℃の貯蔵弾性率Ｇ’（１００℃）を有し、ここで、Ｇ’（２５℃）対Ｇ’（１００℃）の比が１：１から９：１の範囲にあり、前記高結晶化度ポリマーは、プロピレンホモポリマー、エチレンおよびＣ４〜Ｃ２０α−オレフィンから選択された一種または複数のコモノマーとプロピレンとのコポリマー、エチレンホモポリマー、ならびにエチレンおよびＣ３〜Ｃ２０α−オレフィンから選択された一種または複数のコモノマーとエチレンとのコポリマーからなる群から選択されるポリマーを含むこと；
（ｆ）ゼロより大きく１．０までの平均ブロックインデックスおよび１．３より大きい分子量分布Ｍｗ／Ｍｎ；または
（ｇ）ＴＲＥＦを用いて分画される場合、４０℃および１３０℃の間で溶離する少なくとも１つの分子画分であって、前記画分が少なくとも０．５、及び１までのブロックインデックスを有すること
【請求項５】
Ａ）低結晶化度ポリマーを含む１つまたは複数のフィラメントを含む第１の層；Ｂ）前記第１層のフィラメントの少なくとも一部に結合している弾性メルトブロン繊維の第２の層；Ｃ）スパンボンド(spunbond)繊維の第３の層；および、Ｄ）スパンボンド繊維の第４の層を含む物品であって、前記第１および第２の層が、前記第３および第４の層の間に配設され、ここで、前記低結晶化度ポリマーが、少なくとも５０モルパーセントのエチレンを有するエチレン／α−オレフィンブロック共重合体であり、そして以下の基準の１つまたは複数を有する、物品。
（ａ）１．７から３．５のＭｗ／Ｍｎ、少なくとも１つの融点Ｔｍ（℃）、および密度ｄ（ｇ／ｃｍ３）を有し、ここで、このＴｍおよびｄの数値は以下の関係に相当すること：
Ｔｍ＞−２００２．９＋４５３８．５（ｄ）−２４２２．２（ｄ）２；または
（ｂ）１．７から３．５のＭｗ／Ｍｎを有し、かつ融解熱ΔＨ（Ｊ／ｇ）、および最高のＤＳＣピークと最高のＣＲＹＳＴＡＦピークとの間の温度差として定義される、デルタ量ΔＴ（℃）によって特徴付けられ、ここで、このΔＴおよびΔＨの数値は以下の関係を有すること：
ΔＴ＞−０．１２９９（ΔＨ）＋６２．８１（ΔＨがゼロより大きくかつ最大１３０Ｊ／ｇまでの場合）
ΔＴ≧４８℃（ΔＨが１３０Ｊ／ｇより大きい場合）
ここで、前記ＣＲＹＳＴＡＦピークは累積ポリマーの少なくとも５％を用いて決定され、かつ前記ポリマーの５パーセント未満が特定可能なＣＲＹＳＴＡＦピークを有するならば、前記ＣＲＹＳＴＡＦ温度は３０℃である；または
（ｃ）前記エチレン／α−オレフィン共重合体の圧縮成形フィルムで測定された、３００パーセントのひずみおよび１サイクルでの弾性回復率Ｒｅ（パーセント）によって特徴付けられ、かつ密度ｄ（ｇ／ｃｍ３）を有し、ここで、前記エチレン／α−オレフィン共重合体が実質的に架橋相を有さない場合は、前記Ｒｅおよびｄの数値は以下の関係を満たすこと：
Ｒｅ＞１４８１−１６２９（ｄ）；または
（ｄ）ＴＲＥＦを用いて分画される場合、４０℃および１３０℃の間で溶離する分子画分であって、前記同じ温度の間で溶離する比較対象となるランダムエチレン共重合体画分のコモノマーモル含量よりも少なくとも５パーセント高いコモノマーモル含量を有することを特徴とする分子画分を有し、ここで、前記比較対象となるランダムエチレン共重合体は同じコモノマー（単数または複数）を有し、かつメルトインデックス、密度、およびコモノマーモル含量（ポリマー全体に基づく）を前記エチレン／α−オレフィン共重合体のものの１０パーセント内で有すること；
（ｅ）２５℃の貯蔵弾性率Ｇ’（２５℃）および１００℃の貯蔵弾性率Ｇ’（１００℃）を有し、ここで、Ｇ’（２５℃）対Ｇ’（１００℃）の比が１：１から９：１の範囲にあること；
（ｆ）ゼロより大きく１．０までの平均ブロックインデックスおよび１．３より大きい分子量分布Ｍｗ／Ｍｎ；または
（ｇ）ＴＲＥＦを用いて分画される場合、４０℃および１３０℃の間で溶離する少なくとも１つの分子画分であって、前記画分が少なくとも０．５、及び１までのブロックインデックスを有すること